ЭЛАСТОМЕРНЫЕ КОМПОЗИЦИИ, МОДИФИЦИРОВАННЫЕ СИЛАНАМИ

1. Способ модификации диенового эластомера посредством реакции с олефинненасыщенным силаном, включающим по меньшей мере одну гидролизуемую группу, присоединенную к атому кремния, характеризующийся тем, что силан имеет формулу
или
в которой R означает гидролизуемую группу; R' означает гидрокарбильную группу, содержащую от 1 до 6 атомов углерода; а составляет от 1 до 3 включительно; Y означает двухвалентную органическую пространственно разделяющую соединительную группу, включающую по меньшей мере один атом углерода, отделяющую соединительную группу -С(O)Х- от атома Si, и R'' означает водород или группу, оказывающую электроноакцепторное действие на -СН=СН- или -C≡C-связь; Х выбран из S и О; и силан реагирует с диеновым эластомером в отсутствие свободнорадикального инициатора.
2. Способ по п.1 отличающийся тем, что каждая группа R в ненасыщенном силане (I) или (II) представляет собой алкоксигруппу.
3. Способ по п.1, отличающийся тем, что ненасыщенный силан (I) или (II) подвергают частичному гидролизу и конденсации с образованием олигомеров.
4. Способ по п.1, отличающийся тем, что ненасыщенный силан (I) включает γ-акрилоксипропилтриметоксисилан, акрилоксиметилтриметоксисилан, γ-акрилоксипропилтриэтоксисилан, акрилоксиметилтриэтоксисилан, бис-(триметоксисилилпропил)-фумарат и/или бис-(триэтоксисилилпропил)-фумарат.
5. Способ по п.1, отличающийся тем, что силан получен смешиванием функционализированного вторичной аминогруппой алкоксисилана или меркаптопропилалкоксисилана с полифункционализированным органическим фрагментом, содержащим по меньшей мере 2 акрилоксигруппы.
6. Способ по п.5, отличающийся тем, что силан получен смешиванием пентаэритрит-тетраакрилата и N-метил-аминопропилтриэтоксисилана, N-фенил-аминопропилтриэтоксисилана, бис-(триэтоксисилилпропил)амина или меркаптопропилтриэтоксисилана в молярных соотношениях от 1:1 до 1:3,5 (акрилат:силан).
7. Способ по п.5, отличающийся тем, что силан получен смешиванием триметилолпропантриакрилата и N-метил-аминопропилтриэтоксисилана или N-фенил-аминопропилтриэтоксисилана или меркаптопропилтриэтоксисилана в молярных соотношениях от 1:1 до 1:2,5.
8. Способ по п.1, отличающийся тем, что смесь содержит изопреновый каучук, предпочтительно натуральный каучук.
9. Способ по п.1, отличающийся тем, что смесь содержит синтетический полимер, представляющий собой гомополимер или сополимер диенового мономера.
10. Способ по п.1, отличающийся тем, что в процессе реакции концентрация ненасыщенного силана (I) или (II) в реакционной смеси составляет от 0,5 до 15,0% в пересчете на массу диенового эластомера.
11. Способ по п.1, отличающийся тем, что реакцию диенового эластомера и ненасыщенного силана (I) или (II) проводят при температуре от 90 до 200°С, предпочтительно от 120 до 180°С.
12. Способ по п.1, отличающийся тем, что реакцию диенового эластомера и ненасыщенного силана (I) или (II) проводят в присутствии наполнителя.
13. Способ по п.12, отличающийся тем, что наполнитель представляет собой оксид кремния.
14. Способ получения изделия из каучука, отличающийся тем, что эластомерную композицию, содержащую наполнитель, полученную способом по п.12 или 13, подвергают формованию и отверждению.
15. Способ по п.14, отличающийся тем, что эластомерную композицию, содержащую наполнитель, подвергают отверждению под действием серы, серосодержащего соединения или пероксида.
16. Способ по п.14, отличающийся тем, что эластомерную композицию, содержащую наполнитель, подвергают отверждению под действием влаги.
17. Способ по п.16, отличающийся тем, что эластомерную композицию, содержащую наполнитель, подвергают отверждению под действием влаги в присутствии катализатора конденсации силанола.
18. Способ по п.1, в котором Y содержит один или более гетероатомов.
19. Способ по п.1, в котором Х представляет собой О.
20. Привитой диеновый эластомер, имеющий формулу
и/или
и/или
и/или
a
(3-a)
в которой R означает гидролизуемую группу; R' означает гидрокарбильную группу, содержащую от 1 до 6 атомов углерода; а составляет от 1 до 3 включительно; Y означает двухвалентную органическую пространственно разделяющую соединительную группу, включающую по меньшей мере один атом углерода, отделяющую соединительную группу -С(O)Х- от атома Si; Х может представлять собой S или О; Р означает остаток диенового эластомерного полимера; и R'' означает водород или группу, имеющую формулу -C(O)X-Y-SiRR', где Y, R и R' определены выше.
21. Привитый диеновый эластомер по п.20, в котором Y содержит один или более гетероатомов и/или Х представляет собой О.
22. Применение силана, имеющего формулу
или
в которой R означает гидролизуемую группу; R' означает гидрокарбильную группу, содержащую от 1 до 6 атомов углерода; а составляет от 1 до 3 включительно; Y означает двухвалентную органическую пространственно разделяющую соединительную группу, включающую по меньшей мере один атом углерода, отделяющую соединительную группу -С(O)Х- от атома Si; Х может представлять собой S или О; и R” означает водород или группу, оказывающую электроноакцепторное действие на -СН=СН- или -С≡С-связь, в качестве связующего агента для композиции, включающей диеновый эластомер и содержащей армирующий наполнитель.
23. Применение силана по п.22, где Х представляет собой О.
24. Применение отверждаемой каучуковой композиции, полученной способом по любому из пп.1-19, для производства шин или любых частей шин, или конструкционных изделий из каучука, конвейеров, или рукавов.